"一定の重量を持つ測定用紡績製品を2g秤取って三角フラスコ中に入れ、1酢酸溶液100mLを加えて、測定用紡績製品中のキトサン繊維を溶解しておくステップ1と、ステップ1で得た溶液を、その他の三角フラスコ中に入れ、さらに脱イオン水を加えた後、トルイジンブルーインジケーターを加入しておくステップ2と、マグネチックロータを前記ステップ2で得た溶液が収容された三角フラスコ中に入れ、さらに該三角フラスコをマグネチックスターラー上に放置し、攪拌しながらポリビニル硫酸カリウム滴定液を滴下して、溶液が青色からフューシャに変色し、20s内に退色せず且つ綿状沈殿が生成されたら滴定終点とし、ポリビニル硫酸カリウム滴定液の滴定体積V1を読取るステップ3と、ステップ2と等量の脱イオン水を取り、前記と同様の方法によりブランク滴定を行い、ポリビニル硫酸カリウム滴定液の滴定体積V2を読取るステップ4と、下記式:W1=C×f×V1-V2×0.001×161.15×100/W3W2=C×f×V1-V2×0.001×203.19×100/W3×1-DD/DDg=W1W2/W×100により紡績製品中のキトサン繊維含有量を計算するステップ5と、を含むことを特徴とする紡績製品中のキトサン繊維含有量を測定するための方法。前記ステップ1の溶解過程において、測定用紡績製品を4時間攪拌した後、0.5時間静置させることを特徴とする、請求項1に記載の紡績製品中のキトサン繊維含有量を測定するための方法。前記ステップ3において、ポリビニル硫酸カリウム滴定液を滴下する際に、滴下速度を0.03ml/sに制御することを特徴とする、請求項1又は2に記載の紡績製品中のキトサン繊維含有量を測定するための方法。本発明の目的は、紡績製品中のキトサン繊維含有量を測定するための方法を提供することであり、高感度を有する簡便且つ快速に紡績製品中のキトサン繊維含有量を測定する方法を提供することにある。本発明は、以下の理論に依拠している。即ち、コロイド滴定法は、水溶液中の電荷を持つ高分子電解質を測定する容量分析法である。キトサンは希酸中で溶解し、アミノ基に酸分子が結合されて、又はアミノ基に1つのHが結合されて正電荷を持つことにより、正電荷を持つ高分子電解質を形成する。高分子電解質は、水溶液中で反対荷電を持つ高分子電解質と接する場合、両者の間において一定の化学量論関係で電気的中和反応が行われ,中性のイオン会合体ionassociationを形成して、最終に沈殿が形成される。化学構造、分子量及び濃度既知の、電荷を持つ電解質を用いて、キトサンの電荷を持つ遺伝子数量を測定すると言うことが、コロイド滴定法によりキトサンのアミノ基含有量を測定する理論的根拠であり、目視によって滴定の終点を判断している。前記方法において、アニオン高分子電解質であるポリビニル硫酸カリウムPotassiumPolyvinylSulfate,PVSKを滴定剤とし、正電荷を持つブルー有機染料であるトルイジンブルーをインジケーター指示薬溶液とする。トルイジンブルーToluidineBlue,T.Bをインジケーターとすることは、トルイジンブルーが正電荷を帯び、酸性溶液中でキトサンと電荷中和反応を行わないからである。しかしながら、トルイジンブルーは、負電荷を持つポリビニル硫酸カリウムと結合するものの、このような結合は、正、負の高分子電解質同士で反応が行った後に、結合される。滴定終点の前に、溶液は青色になり、終点になった時点で、過量のポリビニル硫酸カリウムは直ちにトルイジンブルーと反応して、溶液は青色からフューシャに変色し、且つ綿状沈殿を生成する。色の変色が非常に敏感であるため、滴定の終点を正確に判断することができる。前記の理論及び本発明の目的によれば、本発明の技術方案は下記の通りである。1、紡績製品中のキトサン繊維含有量を測定するための方法であって、下記のステップを含むことを特徴とする。ステップ1:一定の重量を持つ測定用紡績製品を2g以下秤取って三角フラスコ中に入れ、1酢酸溶液を100mL加えて測定用紡績製品中のキトサン繊維を溶解しておく。前記の溶解過程において、好ましくは測定用紡績製品を4時間攪拌した後、0.5時間静置させておく。これにより、測定用紡績製品中のキトサン繊維が酢酸溶液に十分溶解するようになる。ステップ2:ステップ1で得た溶液を秤取って、その他の三角フラスコに入れ、さらに脱イオン水を加入した後、トルイジンブルーインジケーターを加えておく。ステップ3:マグネチックロータを、前記ステップ2で得た溶液が収容されている三角フラスコ中に入れ、さらに前記三角フラスコをマグネチックスターラー上に放置し、攪拌しながらポリビニル硫酸カリウムの滴定液を滴下することで、溶液は青色からフューシャに変化され、20s内に退色せず、且つ綿状沈殿が生成される時点を滴定終点として、ポリビニル硫酸カリウム滴定液の滴定体積V1を読取る。ポリビニル硫酸カリウム滴定液を滴下する過程において、好ましくは滴下速度を0.03ml/sに制御する。滴下速度が速すぎると、一時的滴定終点が現れることがある。ステップ4:ステップ2と等量の脱イオン水を取り、前記と同じ方法によりブランク滴定を行い、ポリビニル硫酸カリウム滴定液の滴定体積V2を読取る。ステップ5:下記式により、紡績製品中のキトサン繊維の含有量を計算する。W1=C×f×V1-V2×0.001×161.15×100/W3W2=C×f×V1-V2×0.001×203.19×100/W3×1-DD/DDg=W1W2/W×100本発明は、紡績製品中のキトサン繊維含有量を測定するための方法を公式の形式で提供し、その誤差が小さく、高感度を有する簡便で、且つ快速に紡績製品中のキトサン繊維含有量を測定する方法を確立した。前記の式中で、Cは、ポリビニル硫酸カリウム滴定液の物質量の濃度を表し、0.0025mol/Lである。fは、ポリビニル硫酸カリウム滴定液の係数を表し、1.01である。W1は、測定用物質中でアセチル基が除去されたキトサン繊維の繊維重量gである。W2は、測定用物質中でアセチル基が除去されていないキトサン繊維の繊維重量gである。V1は、ステップ3中のポリビニル硫酸カリウム滴定液の滴定量mLである。V2は、ステップ4中のポリビニル硫酸カリウム滴定液の滴定量mLである。W3は、ステップ2中で秤取った溶液の重量であり、本発明の実施例では5gである。Wは、測定用物質の重量gである。161.15は、キトサン中の1つの糖ユニットの相対分子質量である。203.19は、キチン中の1つの糖ユニットの相対分子質量である。DDは、キトサン繊維の脱アセチル化度deacetylationdegree,DDである。gは、紡績製品中のキトサン繊維の含有量である。以下、本発明の紡績製品中のキトサン繊維含有量を測定するための方法について、詳しく説明する。実施例1ステップ1:万分の1の電子てんびんで、一定の重量を持ち、キトサン繊維を含む測定用紡績製品1gを秤取り、その組成分として、キトサン繊維/ニューディール接着剤/綿の割合は、10/30/60であり、キトサン繊維の脱アセチル化度deacetylationdegree、DDは93であった。該測定用紡績製品を細かくカットして、100mL三角フラスコ中に入れ、次に1酢酸溶液を100mL加えて、測定用紡績製品中のキトサン繊維を溶解させた。本ステップにおいて、前記溶解の過程中、好ましくは測定用紡績製品を4時間攪拌した後、0.5時間静置させる。これにより、測定用紡績製品中のキトサン繊維を酢酸溶液中に十分に溶解させることができる。ステップ2:万分の1の電子てんびんで、ステップ1の溶液5gを正確に秤取って150mL三角フラスコ中に入れ、さらに脱イオン水50mLを加えた後、2-3滴のトルイジンブルーインジケーターを加えておいた。前記トルイジンブルーは、上海国薬集団試薬有限公司製の濾試牌登録商標を使用し、トルイジンブルーインジケーターの濃度は0.1であり、その溶媒は脱イオン水であった。ステップ3:マグネチックロータを前記ステップ2で得た溶液が収容された三角フラスコ中に入れ、さらに前記三角フラスコをマグネチックスターラー上に放置し、攪拌しながらポリビニル硫酸カリウム滴定液を滴下した。溶液は青色からフューシャに変色され、20s内に退色せず、且つ綿状沈殿が生成されたら、滴定終点とし、読取ったポリビニル硫酸カリウム滴定液の滴定体積V1は11.23mLであった。前記ポリビニル硫酸カリウム滴定液は、日本国の和光純薬工業株式会社製のポリビニル硫酸カリウム滴定液品番号:NO.162-21655を採用した。本ステップにおいて、ポリビニル硫酸カリウム滴定液を滴下する際に、好ましくは滴下速度を0.03ml/sに制御する。滴下速度が速すぎると、一時的滴定終点が現れることがある。ステップ4:脱イオン水50mLを取り、前記と同様の方法により、ブランク滴定を行い、この場合に読取られたポリビニル硫酸カリウム滴定液の滴定体積V2は0.15mLであった。ステップ5:下記の式により、紡績製品中のキトサン繊維含有量を計算した。W1=C×f×V1-V2×0.001×161.15×100/W3=0.0025×1.01×11.23mL-0.15mL×0.001×161.15×100/5=9.02×10-2W2=C×f×V1-V2×0.001×203.19×100/W3×1-DD/DD=0.0025×1.01×11.23mL-0.15mL×0.001×203.19×100/5×1-93/93=8.56×10-3g=W1W2/W×100=9.02×10-28.56×10-3/1×100=9.88。その誤差は10-9.88=0.12であった。実施例2ステップ1:万分の1の電子てんびんで、一定の重量を持ち、キトサン繊維を含む測定用紡績製品を0.6g秤取り、その組成分として、キトサン繊維/綿の割合は、15/85であり、キトサン繊維の脱アセチル化度deacetylationdegree、DDは93であった。該測定用紡績製品を細かくカットして、100mL三角フラスコ中に入れ、次に1酢酸溶液100mLを加えて、測定用紡績製品中のキトサン繊維を溶解させた。好ましくは、測定用紡績製品を4時間攪拌した後、0.5時間静置させる。これにより、測定用紡績製品中のキトサン繊維をさらに十分溶解させることができる。ステップ2:万分の1の電子てんびんで、ステップ1の溶液5gを正確に秤取って150mL三角フラスコ中に入れ、さらに脱イオン水50mLを加えた後、2-3滴のトルイジンブルーインジケーターを加えておいた。前記トルイジンブルーは、上海国薬集団試薬有限公司製の濾試牌登録商標を使用し、トルイジンブルーインジケーターの濃度は0.1であり、その溶媒は脱イオン水であった。ステップ3:マグネチックロータを前記ステップ2で得た溶液が収容された三角フラスコ中に入れ、さらに前記三角フラスコをマグネチックスターラー上に放置し、攪拌しながらポリビニル硫酸カリウム滴定液を滴下した。好ましくは、滴下速度を0.03ml/sに制御しながら滴下し、滴下速度が速すぎると、一時的滴定終点が現れることがある。滴下に伴い、溶液は青色からフューシャに変色し、20s内に退色せず、且つ綿状沈殿が生成されたら滴定終点とし、読取ったポリビニル硫酸カリウム滴定液の滴定体積V1は10.30mLであった。前記ポリビニル硫酸カリウム滴定液は、日本国の和光純薬工業株式会社製のポリビニル硫酸カリウム滴定液品番号:NO.162-21655を採用した。ステップ4:脱イオン水50mLを取り、前記と同様の方法により、ブランク滴定を行い、この場合に読取られたポリビニル硫酸カリウム滴定液の滴定体積V2は0.15mLであった。ステップ5:下記の式により、紡績製品中のキトサン繊維含有量を計算した。W1=C×f×V1-V2×0.001×161.15×100/W3=0.0025×1.01×10.30mL-0.15mL×0.001×161.15×100/5=8.26×10-2W2=C×f×V1-V2×0.001×203.19×100/W3×1-DD/DD=0.0025×1.01×10.30mL-0.15mL×0.001×203.19×100/5×1-93/93=7.84×10-3g=W1W2/W×100=8.26×10-27.84×10-3/0.6×100=15.07その誤差は15.07-15=0.07であった。誤差の原因は、下記のように推測される:1、混紡織物に不均一の問題が存在する;2、人の視覚上の誤差により、滴定終点の判断に差異がある;3、人の視覚上の誤差により、計量器の目盛りを読取る際に差異が存在する。"